(57)【要約】【課題】エチレン共重合体をベースとする引張特性、柔軟性、耐熱性、耐熱老化性、成形性、難燃性等に優れた難燃性樹脂組成物を提供する。【解決手段】エチレンと不飽和エステル及び不飽和カルボン酸から選ばれる極性モノマーとの共重合体（Ａ）２０〜９０重量部、プロピレン系重合体（Ｂ）５〜４０重量部及びオレフィン系熱可塑性エラストマー（Ｃ）５〜４０重量部からなる重合体成分１００重量部に対し、難燃性無機化合物（Ｄ）２５〜２５０重量部を配合してなる難燃性樹脂組成物。【選択図】    なし【特許請求の範囲】
【請求項１】
エチレンと不飽和エステル及び不飽和カルボン酸から選ばれる極性モノマーとの共重合体（Ａ）２０〜９０重量部、プロピレン系重合体（Ｂ）５〜４０重量部及びオレフィン系熱可塑性エラストマー（Ｃ）５〜４０重量部からなる重合体成分１００重量部に対し、難燃性無機化合物（Ｄ）２５〜２５０重量部を配合してなる難燃性樹脂組成物。
【請求項２】
プロピレン系重合体（Ｂ）が、プロピレンと他のα−オレフィンの二元もしくは三元以上の多元共重合体、又は該二元もしくは三元以上の多元共重合体とプロピレンの単独重合体の混合物である請求項１記載の難燃性樹脂組成物。
【請求項３】
オレフィン系熱可塑性エラストマー（Ｃ）が、エチレン・α−オレフィン共重合ゴム及びオレフィン系プラスチックを必須成分として含有し、前記エチレン・α−オレフィン共重合ゴムが部分的又は高度に架橋されており、前記オレフィン系プラスチックの少なくとも一部が過酸化物分解型オレフィン系プラスチックである請求項１又は２記載の難燃性樹脂組成物。
【請求項４】
難燃性無機化合物（Ｄ）が、水酸化マグネシウム又は水酸化アルミニウムである請求項１〜３記載の難燃性樹脂組成物。
【発明の詳細な説明】
【０００１】
【発明の属する技術分野】
本発明は、柔軟で、強度、加工性、耐熱性、耐熱老化性、難燃性等に優れた難燃性樹脂組成物に関する。
【０００２】
【従来の技術】
不飽和エステル成分を相当量で含有するエチレン・不飽和エステル共重合体は、柔軟性、加工性、耐衝撃性、耐候性、フィラーローディング性等に優れており、難燃材料のベース樹脂として広く使用されている。しかしながら融点が低く、高温雰囲気下になると強度、伸びの低下が著しいところから、耐熱性が要求される分野にはそのままでは使用することはできなかった。
【０００３】
上記エチレン共重合体の耐熱性を改良する手段として共重合体を架橋する方法はあるが、多くの場合加工性が損なわれるため、その適用分野は限定されていた。また耐熱性を改善するための別法として、融点もしくは軟化点の高い熱可塑性重合体を配合する方法は考えられるが、通常の場合、その配合割合が少ないと大きな改良が認められなかった。またその配合量を増していくと耐熱性は改良されるが、融点もしくは軟化点の高い熱可塑性重合体は一般に硬質のものが多く、そのためエチレン共重合体の特長である柔軟性が犠牲になることが多かった。
【０００４】
例えば、エチレン・不飽和エステル共重合体に高融点重合体であるプロピレン系重合体を配合したものを難燃材料のベース樹脂として用いた場合、プロピレン系重合体の配合によってかなり耐熱性は改良されるが、１２０℃以上という高温度に耐えるような難燃性樹脂組成物を得るためには相当量のプロピレン系重合体を配合する必要があった。そのため柔軟性が損なわれるとともに、両者の相溶性不足に起因して伸びの小さい組成物しか得られなくなり、成形材料として適したものとはならないという欠点が生じた。また燃焼時に殻を形成し難くドリップするため、高度な難燃性が要求される分野には使用できなかった。
【０００５】
このような欠点を改良するため出願人は、エチレン・不飽和エステル共重合体、プロピレン系重合体及びスチレン系エラストマーの特定割合からなる樹脂成分と難燃性無機化合物からなる樹脂組成物を提案した（特許文献１参照）。この提案によれば、引張特性、柔軟性、耐熱性、耐熱老化性、成形性、難燃性等に優れた難燃性樹脂組成物を提供することができる。しかしながら用途によっては柔軟性、耐熱性及び難燃性のバランスにおいて、より一層性能が優れた難燃性材料が求められていた。
【０００６】
【特許文献１】
特開２００１−１７７４２６号公報
【０００７】
【発明が解決しようとする課題】
本発明者はそのため、前記先願の難燃性樹脂組成物と同等の優れた難燃性及び耐熱性を示しつつ、より一層柔軟化可能な処方について検討を行なった。その結果、特定のエチレン共重合体、プロピレン系重合体及びオレフィン系熱可塑性エラストマーの適量割合からなる重合体成分に難燃性無機化合物を配合するときに、所望特性を有する組成物が得られることを見出すに至った。したがって本発明の目的は、機械的強度、耐熱性，耐熱老化性、柔軟性，加工性、難燃性等に優れた難燃性樹脂組成物を提供することにある。
【０００８】
【課題を解決するための手段】
すなわち本発明は、エチレンと不飽和エステル及び不飽和カルボン酸から選ばれる極性モノマーとの共重合体（Ａ）２０〜９０重量部、プロピレン系重合体（Ｂ）５〜４０重量部及びオレフィン系熱可塑性エラストマー（Ｃ）５〜４０重量部からなる重合体成分１００重量部に対し、難燃性無機化合物（Ｄ）２５〜２５０重量部を配合してなる難燃性樹脂組成物に関する。
【０００９】
【発明の実施の形態】
本発明で使用される上記エチレン共重合体（Ａ）は、エチレンと不飽和エステル及び不飽和カルボン酸から選ばれる極性モノマーとの共重合体であって、単一の共重合体としてあるいは二種以上の共重合体を組み合わせて使用することができる。これら共重合体は、エチレンと不飽和エステル又は不飽和カルボン酸との２元共重合体のみならず、エチレン、不飽和エステル及び不飽和カルボン酸からなる３元共重合体や、さらにビニルシラン化合物や一酸化炭素などの他の単量体を共重合した多元共重合体であってもよい。エチレン共重合体（Ａ）においては、上記極性モノマー含量が０．５〜６０重量％、とくに５〜４６重量％のものが好ましく、とくに極性モノマーが不飽和カルボン酸である場合には、その含量が０．５〜３０重量％、とくに５〜２０重量％であることが好ましい。また極性モノマーが不飽和カルボン酸である場合には、その一部が金属イオンで中和されていてもよい。上記極性モノマー含量が上記範囲より少ないものを使用すると、柔軟性の付与にほとんど寄与せず、また難燃性無機化合物を多量に配合した場合に外観良好な成形品を得ることが難しくなるので好ましくなく、またその含量があまりに多いものを使用すると、組成物にべたつきを生じるので好ましくない。
【００１０】
上記エチレン共重合体（Ａ）における極性モノマーとして使用可能な不飽和エステルとしては、酢酸ビニルのようなビニルエステル、アクリル酸メチル，アクリル酸エチル、アクリル酸イソプロピル、アクリル酸イソブチル、アクリル酸ｎブチル、アクリル酸イソオクチル、メタクリル酸メチル、メタクリル酸エチル、メタクリル酸イソブチル、メタクリル酸ｎブチル、マレイン酸ジメチル、マレイン酸ジエチルのような不飽和カルボン酸エステルを例示することができる。これらの中では、酢酸ビニルあるいはアクリル酸又はメタクリル酸のエステルを選択することが好ましい。また上記エチレン共重合体（Ａ）における極性モノマーとして使用可能な不飽和カルボン酸としては、アクリル酸、メタクリル酸、無水マレイン酸、マレイン酸モノメチル、マレイン酸モノエチルなどを例示することができるが、これらの中ではアクリル酸又はメタクリル酸が好ましい。
【００１１】
上記エチレン共重合体（Ａ）としてはまた、１９０℃、２１６０ｇ荷重におけるメルトフローレートが０．１〜５０ｇ／１０分、とくに０．１〜１５ｇ／１０分のものを使用することが、耐熱性及び難燃性が良好な組成物を得る上で望ましい。このようなエチレン共重合体（Ａ）は、高圧法ポリエチレンの製造と同様に、高温、高圧下のラジカル共重合によって製造することができる。
【００１２】
本発明で使用されるプロピレン系重合体（Ｂ）は、アイソタクチックポリプロピレン又はシンジオタクチックポリプロピレンであり、プロピレン単独重合体のみならず、プロピレンと少量、例えば共重合体に対して２０モル％以下、好ましくは１０モル％以下の他のα−オレフィンの一種又は二種以上との共重合体であってもよい。このような共重合体における他のα−オレフィンとしては、エチレンあるいは１ーブテン、１ーペンテン、１−ヘキセン、４−メチルー１−ペンテンなどの炭素数４〜８のα−オレフィンを挙げることができる。上記プロピレンと他のα−オレフィンの共重合体においてはまた、ランダム共重合体であってもブロック共重合体であってもよい。
【００１３】
プロピレン系重合体（Ｂ）としては、柔軟性、引張特性などの物性を考慮すると、プロピレンと共重合体に対して２０モル％以下の他のα−オレフィンの二元もしくは三元以上の多元共重合体、又は該二元もしくは三元以上の多元共重合体とプロピレンの単独重合体の組成物を使用することが望ましく、該二元もしくは三元以上の多元共重合体としては、プロピレン・エチレン共重合体又はプロピレン・エチレン・１−ブテン共重合体が特に好ましい。また充分な耐熱性を付与するために融点が１２５℃以上のものを使用するのが望ましい。また加工性、強度、耐熱性の優れた組成物を得るためには、２３０℃、２１６０ｇ荷重におけるメルトフローレートが０．１〜１００ｇ／１０分、とくに０．５〜５０ｇ／１０分のものを使用するのが好ましい。このようなプロピレン系重合体は、立体特異性触媒の存在下で、プロピレン又はプロピレンと他のα−オレフィンを重合又は共重合することによって得ることができる。
【００１４】
本発明においては、重合体成分としてエチレン共重合体（Ａ）及びプロピレン系重合体（Ｂ）とともにオレフィン系熱可塑性エラストマー（Ｃ）が使用される。オレフィン系熱可塑性エラストマー（Ｃ）は、オレフィン共重合ゴムとオレフィン系プラスチックを必須成分とし、少なくともオレフィン共重合体ゴム成分が部分的にあるいは高度に架橋されているものであって、エラストマー的性質を有するものである。
【００１５】
上記オレフィン共重合ゴムは、エチレン・プロピレン共重合ゴム、エチレン・１−ブテン共重合ゴム、エチレン・プロピレン・ポリエン共重合ゴムのようなオレフィンを主体とする非晶性ないし低結晶性の共重合体であって、過酸化物によって架橋できるものが好ましく、とくにエチレンを主成分とするエチレン・αーオレフィン共重合ゴム、とりわけエチレン・プロピレン共重合ゴムやエチレン・プロピレン・ポリエン共重合ゴムが好適である。上記エチレン・プロピレン・ポリエン共重合ゴムにおけるポリエンとしては、ジシクロペンタジエン、５−メチレン−２−ノルボルネン、５−エチリデン−２−ノルボルネン、１，４−ヘキサジエン、ジビニルベンゼンなどを例示することができる。
【００１６】
上記過酸化物架橋型オレフィン共重合ゴムとして好適なエチレン・プロピレン共重合ゴムやエチレン・プロピレン・ポリエン共重合ゴムにおいては、エチレンとプロピレンの重合比率は、エチレン／プロピレンがモル比で５０／５０〜９０／１０、とくに５５／４５〜８５／１５のものが好ましい。またポリエンの含有量としては、共重合ゴムの沃素価が１６以下となるような割合で存在しているものを使用するのが好ましい。共重合ゴムとしてはまた、ムーニー粘度ＭＬ１＋４（１００℃）が１０〜１８０、とくに４０〜１２０程度のものが望ましい。
【００１７】
オレフィン系熱可塑性エラストマー（Ｃ）を構成するオレフィン系プラスチック成分としては、１種又はそれ以上のオレフィンから種々の製法で製造される高結晶性の重合体もしくは共重合体であって、例えばエチレン、プロピレン、１−ブテン、１−ペンテン、１−ヘキセン、１−オクテン、１−デセン、４−メチル−１−ペンテンなどの重合体もしくは共重合体を挙げることができる。これらは一種単独であるいは二種以上混合して使用することができる。これらの中では、過酸化物分解型オレフィン系プラスチック、例えばプロピレン系重合体（Ｂ）として上記したようなものや、過酸化物架橋型オレフィン系プラスチックであるポリエチレン、とくに直鎖低密度ポリエチレンとから選ぶのが好ましく、とくに過酸化物架橋型オレフィン系プラスチック、とりわけプロピレン系重合体を少なくとも一成分とするものが好ましい。
【００１８】
オレフィン系熱可塑性エラストマー（Ｃ）には、任意にポリイソブチレン、ブチルゴム、アタクチックポリプロピレン、プロピレンが主成分のプロピレン・エチレン共重合ゴムのような過酸化物分解型ゴムや鉱物油のような柔軟化剤が含まれていてもよい。この熱可塑性エラストマーの典型的な製法は、上記各成分に有機過酸化物を加え、動的に架橋する方法であり、このようにして得られる部分架橋物をそのままあるいはさらに結晶性オレフィン系プラスチックをブレンドした形で用いることができる。より具体的には、エチレン・α―オレフィン共重合ゴム１００〜２０重量部、オレフィン系プラスチックス０〜８０重量部、過酸化物非架橋型ゴムと柔軟化剤の合計０〜１００重量部からなる混合物を過酸化物の存在下に動的に架橋することによって得られる部分架橋ゴム組成物１００〜３０重量部とオレフィン系プラスチックス０〜７０重量部とからなる混合物であって、最終混合物中１００重量部当たりのオレフィン系プラスチックス成分が５〜７０重量部となるように調製されたものを使用することができる。
【００１９】
オレフィン系熱可塑性エラストマー（Ｃ）は上記製法に限定されるものではなく、例えば部分架橋したエチレン・α―オレフィン共重合ゴムとオレフィン系プラスチックスを単純にブレンドしたタイプのものであってもよい。またさらに、無水マレイン酸のようなもので変性されたものであってもよい。
【００２０】
オレフィン系熱可塑性エラストマー（Ｃ）としては、２３０℃、１０ｋｇ荷重におけるメルトフローレートが１〜１００ｇ／１０分、とくに５〜７０ｇ／１０分程度のものを使用することが望ましい。またショアＡ硬度が４５〜９０程度のものを使用するのが好ましい。
【００２１】
このような熱可塑性エラストマー（Ｃ）として、例えばミラストマー、サーモラン、サントプレン、住友ＴＰＥ、グドマー、アクティマー、レオストマー、トリニティー、Ｐ．Ｅ．Ｒ、ＡＭＺＥＬなどの商品名で市販されているものを使用することができ、これらは市場から容易に入手することができる。
【００２２】
本発明において上記（Ａ）、（Ｂ）及び（Ｃ）からなる重合体成分に配合される難燃性無機化合物（Ｄ）としては、水酸化マグネシウム、水酸化アルミニウム、塩基性炭酸マグネシウム、ハイドロタルサイトのような金属水酸化物、珪酸金属塩、硼酸金属塩、シリカ、アルミナ、炭酸カルシウム、タルク、クレイ、ゼオライト、カーボンブラック、ガラス繊維などの充填剤や補強剤を例示することができる。これらは２種以上組み合わせて使用することができる。充分な難燃性を求める場合には、金属水酸化物を使用するかあるいは金属水酸化物が少なくとも５０重量％以上を占めるような混合無機化合物を使用するのがよい。とくに好適な難燃性無機化合物（Ｄ）は、水酸化マグネシウム又は水酸化アルミニウムである。
【００２３】
難燃性無機化合物（Ｄ）の混和性、難燃性樹脂組成物から得られる成形物外観などを考慮すると、難燃性無機化合物として平均粒径が０．０５〜２０μｍ、とくに０．１〜５μｍ程度のものを使用するのが望ましい。また同様の理由で、難燃性無機化合物の表面が、脂肪酸、脂肪酸アミド、脂肪酸塩、脂肪酸エステル、脂肪族アルコール、シランカップリング剤、チタンカップリング剤、シリコンオイル、リン酸エステル等で表面処理されたものを使用するのが好ましい。
【００２４】
エチレンと、不飽和エステル及び不飽和カルボン酸から選ばれる極性モノマーとの共重合体（Ａ）、プロピレン系重合体（Ｂ）及びオレフィン系熱可塑性エラストマー（Ｃ）の配合割合は、これらの合計量を１００重量部とするときに、（Ａ）が２０〜９０重量部、好ましくは４０〜８０重量部、（Ｂ）が５〜４０重量部、好ましくは１０〜３５重量部、（Ｃ）が５〜４０重量部、好ましくは１０〜３５重量部の範囲である。エチレン共重合体（Ａ）の使用割合が上記範囲より多くなり、またプロピレン系重合体（Ｂ）の使用割合が上記範囲より少なくなると、耐熱性に優れた組成物が得られず，また逆にエチレン共重合体（Ａ）の使用割合が上記範囲より少なく、またプロピレン系重合体（Ｂ）の使用割合が上記範囲を越えると、柔軟性に優れた組成物が得られない。またオレフィン系熱可塑性エラストマー（Ｃ）の使用割合が上記範囲より少ないと、耐熱性、耐熱老化性に優れた組成物が得られなくなる。またその使用量が上記範囲を超えると、引張特性に優れた組成物が得られなくなる。
【００２５】
また難燃性無機化合物（Ｄ）の配合量は、エチレン・極性モノマー共重合体（Ａ）、プロピレン系重合体（Ｂ）及びオレフィン系熱可塑性エラストマー（Ｃ）からなる重合体成分の合計量１００重量部に対して、２５〜２５０重量部、好ましくは５０〜２２０重量部の範囲である。難燃性無機化合物の配合量が過少であると充分な難燃性を付与することができず、またその配合量が過大となると、加工性良好な組成物を得ることが難しくなる。
【００２６】
本発明の難燃性樹脂組成物には、パラフィン系プロセスオイル、ナフテン系オイル等の石油系軟化剤やシリコーンオイル等を併用してもよい。本発明の難燃性樹脂組成物にはまた、本発明の目的を損なわない範囲において、必要に応じ他の重合体、例えば各種密度のポリエチレンや種々の添加剤を配合することができる。このような添加剤の例として、酸化防止剤、熱安定剤，光安定剤、紫外線吸収剤、帯電防止剤、滑剤、ブロッキング防止剤、顔料、染料、架橋剤、架橋助剤、発泡剤、発泡助剤、可塑剤などを例示することができる。このような添加剤は、予めマスターバッチを作って添加することができる。
【００２７】
本発明の難燃性樹脂組成物を得るには、上記成分（Ａ）、（Ｂ）、（Ｃ）、（Ｄ）及び任意成分であるその他重合体や各種添加剤を、通常の混練装置、例えば一軸又は二軸の押出機、加圧ニーダー、バンバリーミキサー、ロールなどを用い、１５０〜２５０℃程度の温度で溶融混練すればよい。溶融混練は一括してあるいは逐次的に行なうことができ、例えば上記成分を同時に溶融混練する方法、（Ａ）、（Ｂ）、（Ｃ）などの重合体成分を予め溶融混練した後、（Ｄ）成分や他の添加剤を添加して溶融混練する方法などを採用することができる。
【００２８】
【実施例】
次に実施例により本発明を更に詳細に説明する．尚、実施例に用いた原料及び各種物性の評価方法は次の通りである。
【００２９】
１．原料
エチレン共重合体（Ａ）
ＥＶＡ：エチレン・酢酸ビニル共重合体（酢酸ビニル含量２８重量％、メルトフローレート４ｇ／１０分（１９０℃、２１６０ｇ荷重））
ＥＥＡ：エチレン・アクリル酸エチル共重合体（アクリル酸エチル含量１５重量％、メルトフローレート０．５ｇ／１０分（１９０℃、２１６０ｇ荷重））
プロピレン系重合体（Ｂ）
ＰＰ：プロピレン・エチレン・１−ブテン三元ランダム共重合体（プロピレン含有量９３．５モル％、エチレン含有量３．０モル％、１−ブテン含有量３．５モル％、メルトフローレート７．２ｇ／１０分（２３０℃、２１６０ｇ荷重））
オレフィン系熱可塑性エラストマー（Ｃ）
ＴＰＯ（商品名：ミラストマー９０２０Ｎ、三井化学社製、メルトフローレート１２ｇ／１０分（２３０℃、１０ｋｇ荷重）
難燃性無機化合物（Ｄ）
水酸化マグネシウム（商品名：キスマ  ５Ａ、協和化学工業社製）
その他添加剤
酸化防止剤（商品名：イルガノックス１０１０、チバスペシャリティ・ケミカルズ社製）
【００３０】
２．物性試験方法
（１）メルトフローレート（ＭＦＲ）：ＪＩＳ  Ｋ６７６０に準拠
樹脂温度１９０℃、荷重２１６０ｇ
（２）引張特性：ＪＩＳ  Ｋ６７６０に準拠
試験片：ＪＩＳ  Ｋ６３０１  ３号ダンベル  １ｍｍ厚
（３）曲げ剛性率：ＪＩＳ  Ｋ７１０６（３ｍｍ厚）に準拠
（４）加熱老化試験
上記引張特性評価用試験片について、加熱後の強度の残率を測定した。
加熱装置：ギヤオーブン、加熱条件：１２０℃、４８時間
判定
○：加熱後の強度残率が７０％以上
×：加熱後の強度残率が７０％未満又は溶融したもの
（５）難燃性
酸素指数（ＯＩ）：ＪＩＳ  Ｋ７２０１に準拠
ＵＬ−９４：ＵＬ−９４垂直燃焼方法準拠／厚み３ｍｍ
【００３１】
［実施例１〜４、比較例１〜４］
エチレン共重合体、プロピレン系重合体、オレフィン系熱可塑性エラストマー及び酸化防止剤を、ヘンシェルミキサーを用いて表１及び表２に示す配合比でブレンドした後、一軸押出機（Ｌ／Ｄ＝２８、温度２００℃）を用い、溶融混練してペレットを作製した。次に加圧ニーダー（温度１６０℃×３０分）を用い、このペレットと表１又は表２に示す割合の水酸化マグネシウムとをブレンドし、ロール混練後、分出しシートを作製した。ついで加圧プレス成形（温度１６０℃×１０分）で試験片を作製し、その物性を評価した。結果を表１及び表２に示す。
【００３２】
【表１】
2004250534.tif 000002
【００３３】
【表２】
2004250534.tif 000003
【００３４】
表１及び表２の比較から明らかなように、実施例により得られた本発明の難燃性樹脂組成物は、優れた引張特性、耐熱性、耐熱老化性、難燃性を有しており、成形性も良好であった。
【００３５】
【発明の効果】
本発明の難燃性樹脂組成物は、引張特性、柔軟性、耐熱性、耐熱老化性、成形性、難燃性に優れている。かかる特性を生かして、押出成形、射出成形、中空成形、圧縮成形、発泡成形、真空成形などの成形方法により種々の成形品にして利用することができる。例えば、人工芝、マット、トンネルシート、止水シート、ルーフィング等の土木分野、ホース、チューブ等のパイプ用途、パッキン、制振シートなどの家電製品、カーペットの裏打ち材、ドアパネル防水シート、泥よけ、モール等の自動車内外装部品、家具、床材、発泡シート等の建材用途、通信ケーブル、電力ケーブル、家電コード、機器内配線、収縮チューブ等のケーブル用途等、種々の分野で使用することができる。